(57)【特許請求の範囲】
【請求項１】
天板部と該天板部から連続する縦壁部と該縦壁部から連続するフランジ部とを有してなるハット型断面形状であり、上面視で長手方向に沿って湾曲した形状を含むプレス成形品について、金型から離型した瞬間にスプリングバックした後の時間経過に伴う応力緩和による長手方向端部側が捩れる形状変化を予測するプレス成形品の形状変化予測方法であって、
前記プレス成形品のスプリングバック解析により、スプリングバックした直後の前記プレス成形品の形状及び残留応力を取得するスプリングバック直後の形状・残留応力取得工程と、
スプリングバックした直後の前記プレス成形品の少なくとも湾曲内側フランジ部及び／又は湾曲外側フランジ部に対し、スプリングバックした直後の残留応力よりも緩和減少した応力の値を設定する残留応力緩和減少設定工程と、
緩和減少した応力の値を設定した前記プレス成形品について力のモーメントが釣り合う形状を求める残留応力緩和形状解析工程と、を含むことを特徴とするプレス成形品の形状変化予測方法。
【請求項２】
前記残留応力緩和減少設定工程において、スプリングバックした直後の残留応力よりも10%以上緩和減少した応力の値を設定することを特徴とする請求項１記載のプレス成形品の形状変化予測方法。
【請求項３】
前記プレス成形品のプレス成形に供するブランクは、引張強度が150MPa級以上2000MPa級以下の金属板であることを特徴とする請求項１又は２に記載のプレス成形品の形状変化予測方法。
【発明の詳細な説明】
【技術分野】
【０００１】
本発明は、プレス成形品の形状変化予測方法に関し、特に、天板部と縦壁部とフランジ部を有してなるハット型断面形状であり上面視で長手方向に沿って湾曲した形状を含むプレス成形品について、金型から離型してスプリングバックした後の時間経過に伴って生じる形状変化を予測するプレス成形品の形状変化予測方法に関する。
【背景技術】
【０００２】
プレス成形は金属部品を低コストかつ短時間に製造することができる製造方法であり、多くの自動車部品の製造に用いられている。近年では、自動車の衝突安全性と車体の軽量化を両立するため、より高強度な金属板が自動車部品のプレス成形に利用されている。
【０００３】
高強度な金属板をプレス成形する場合の主な課題の一つにスプリングバックによる寸法精度の低下がある。プレス成形により金属板を変形させる際にプレス成形品に発生した残留応力が駆動力となり、金型から離型したプレス成形品がプレス成形前の金属板の形状にバネのように瞬間的に戻ろうとする現象をスプリングバックと呼ぶ。
【０００４】
プレス成形時に発生する残留応力は高強度な金属板（例えば、高張力鋼板）ほど大きくなるため、スプリングバックによる形状変化も大きくなる。したがって、高強度な金属板ほどスプリングバック後の形状を規定の寸法内におさめることが難しくなる。そこで、スプリングバックによるプレス成形品の形状変化を精度良く予測する技術が重要となる。
【０００５】
スプリングバックによる形状変化の予測には、有限要素法によるプレス成形シミュレーションの利用が一般的である。当該プレス成形シミュレーションにおける手順としては、まず、金属板を成形下死点までプレス成形する過程のプレス成形解析を行い、プレス成形下死点での残留応力を予測する第１段階（例えば特許文献１）と、金型から離型した（取り出した）プレス成形品がスプリングバックにより形状が変化する過程のスプリングバック解析を行い、離型したプレス成形品における力のモーメントと残留応力との釣り合いがとれる形状を予測する第２段階（例えば特許文献２）に分けられる。
【先行技術文献】
【特許文献】
【０００６】
【特許文献１】特許５７９５１５１号公報
【特許文献２】特許５８６６８９２号公報
【特許文献３】特開２０１３−１１３１４４号公報
【発明の概要】
【発明が解決しようとする課題】
【０００７】
これまでに、前述した第１段階のプレス成形解析と第２段階のスプリングバック解析とを統合したプレス成形シミュレーションを行うことにより、金型から離型してスプリングバックした直後のプレス成形品の形状が予測されてきた。
しかしながら、発明者らは、プレス成形シミュレーションにより予測されたプレス成形品の形状と実際にプレス成形されたプレス成形品の形状とを比較した際、プレス成形シミュレーションによる形状予測精度が低くなるプレス成形品があることに気づいた。
【０００８】
そこで、プレス成形シミュレーションによる形状予測精度が低くなるプレス成形品に関して調査したところ、一例として図２に示すような、天板部３と縦壁部５とフランジ部７とを有してなるハット型断面形状であり、上面視で長手方向に沿って湾曲したプレス成形品１においては、離型して数日経過した後では、長手方向中央部に対して長手方向端部側が捩れるような変形が生じてしまい、プレス成形直後と数日経過後とではプレス成形品１の形状が異なることを発見した。
【０００９】
このようなプレス成形品の時間単位の経過に伴う経時変化は、クリープ現象のように外部から高い荷重を受け続ける構造部材が徐々に変形する現象（例えば、特許文献３）と類似しているように思われるが、外部から荷重を受けていないプレス成形品において起こる形状の変化はこれまでに知られていなかった。
【００１０】
さらに、従来のプレス成形シミュレーションにおける第２段階（スプリングバック解析）は、金型から取り出した瞬間にスプリングバックした直後のプレス成形品の形状を予測するものである。そのため、本願が目的とするスプリングバックしたプレス成形品について、例えば数日経過した後の形状変化を予測することに関しては、これまでに何ら検討されていなかった。
その上、スプリングバックしたプレス成形品の時間単位の経過による形状変化は、前述したように、外部からの荷重を受けずに生じるものである。そのため、プレス成形品の時間単位の経過による形状変化の予測を試みたとしても、クリープ現象による形状変化を取り扱う解析手法を適用することはできなかった。
【００１１】
本発明は、上記のような課題を解決するためになされたものであり、天板部と該天板部から連続する縦壁部と該縦壁部から連続するフランジ部とを有してなるハット型断面形状であり上面視（天板部方向から見た場合）で長手方向に沿って湾曲した形状を含むプレス成形品について、金型から離型した瞬間にスプリングバックした後の時間単位の経過による前記プレス成形品の形状変化を予測するプレス成形品の形状変化予測方法を提案することを目的とする。
【課題を解決するための手段】
【００１２】
（１）本発明に係るプレス成形品の形状変化予測方法は、天板部と該天板部から連続する縦壁部と該縦壁部から連続するフランジ部とを有してなるハット型断面形状であり、上面視で長手方向に沿って湾曲した形状を含むプレス成形品について、金型から離型した瞬間にスプリングバックした後の時間経過に伴う応力緩和による長手方向端部側が捩れる形状変化を予測するものであって、
前記プレス成形品のスプリングバック解析により、スプリングバックした直後の前記プレス成形品の形状及び残留応力を取得するスプリングバック直後の形状・残留応力取得工程と、
スプリングバックした直後の前記プレス成形品の少なくとも湾曲内側フランジ部及び／又は湾曲外側フランジ部に対し、スプリングバックした直後の残留応力よりも緩和減少した応力の値を設定する残留応力緩和減少設定工程と、
緩和減少した応力の値を設定した前記プレス成形品について力のモーメントが釣り合う形状を求める残留応力緩和形状解析工程と、を含むことを特徴とするものである。
【００１３】
（２）上記（１）に記載のものにおいて、
前記残留応力緩和減少設定工程において、スプリングバックした直後の残留応力よりも10%以上緩和減少した応力の値を設定することを特徴とするものである。
【００１４】
（３）上記（１）又は（２）に記載のものにおいて、
前記プレス成形品のプレス成形に供するブランクは、引張強度が150MPa級以上2000MPa級以下の金属板であることを特徴とするものである。
【発明の効果】
【００１５】
本発明においては、天板部と該天板部から連続する縦壁部と該縦壁部から連続するフランジ部とを有してなるハット型断面形状であり上面視で長手方向に沿って湾曲した形状を含むプレス成形品について、該プレス成形品のスプリングバック解析により、スプリングバックした直後の前記プレス成形品の形状及び残留応力を取得するスプリングバック直後の形状・残留応力取得工程と、該取得したスプリングバックした直後のプレス成形品の少なくとも湾曲内側フランジ部及び／又は湾曲外側フランジ部に対し、スプリングバックした直後の残留応力よりも緩和減少した応力の値を設定する残留応力緩和減少設定工程と、緩和減少した応力の値を設定した前記プレス成形品について力のモーメントが釣り合う形状を求める残留応力緩和形状解析工程と、を含むことにより、金型から離型してスプリングバックした後の時間経過に伴う前記プレス成形品の形状変化を精度良く予測することができる。その結果、自動車部品や車体等の製造工程において、従来よりもさらに寸法精度の優れたプレス成形品を得て、製造能率を大幅に向上できる。
【図面の簡単な説明】
【００１６】
【図１】本発明の実施の形態に係るプレス成形品の形状変化予測方法の処理の流れを示すフロー図である。
【図２】本発明の実施の形態で対象とした上面視で長手方向に沿って湾曲したハット型断面形状のプレス成形品を示す図である（（ａ）斜視図、（ｂ）上面図）。
【図３】ひずみを付与した後に一定に保持した状態で時間の経過とともに応力が緩和して減少する応力緩和現象を説明する図である。
【図４】上面視で長手方向に沿って湾曲したハット型断面形状のプレス成形品の湾曲内側フランジ部及び湾曲外側フランジ部における応力緩和による形状変化を説明する図である（（ａ）プレス成形直後の成形下死点、（ｂ）スプリングバック直後、（ｃ）時間経過後）。
【図５】実施例で対象とした上面視で長手方向に沿って湾曲したハット型断面形状のプレス成形品を示す図である。
【発明を実施するための形態】
【００１７】
＜発明に至るまでの検討＞
発明者らは、前述の課題を解決するために、図２に一例として示すプレス成形品１について、金型から離型した瞬間にスプリングバックした後のさらなる時間経過に伴う応力緩和による形状変化を予測する手法を確立するために、その前段階として、プレス成形品１の形状が時間経過に伴って変化する原因について検討した。
【００１８】
検討の対象としたプレス成形品１は、図２に一例を示すように、天板部３と、天板部３から連続する一対の縦壁部５と、一対の縦壁部５のそれぞれから連続するフランジ部７とを有してなるハット型断面形状であり、上面視で長手方向に沿って湾曲した形状を含み、天板部３と縦壁部５とはパンチ肩Ｒ部９を介して連続し、縦壁部５とフランジ部７とはダイ肩Ｒ部１１を介して連続する。また、フランジ部７には、湾曲の内側に位置する湾曲内側フランジ部７ａと、湾曲の外側に位置する湾曲外側フランジ部７ｂとがある。なお、湾曲の内側とは、上面視において湾曲の曲率中心と同じ側とし、湾曲の外側とは、上面視において湾曲の曲率中心と反対側とする。
【００１９】
そして、このようなプレス成形品１について上記を検討した結果、発明者らは、図３の応力―ひずみ線図に示すように、ひずみを付与した後に一定に保持したまま時間の経過とともに応力が徐々に緩和する応力緩和現象に着目した。そして、スプリングバックした後のプレス成形品１においても、湾曲内側フランジ部７ａと湾曲外側フランジ部７ｂの残留応力が時間の経過とともに徐々に緩和することで、プレス成形品１の力のモーメントと釣り合う形状が変化することを突き止めた。
【００２０】
プレス成形品１における残留応力の緩和による形状変化について、図４に示す模式図を用いて説明する。なお、図４（ａ）（ii）、図４（ｂ）（ii）及び図４（ｃ）（ii）中の破線は、プレス成形品１の長手方向端部の断面における天板部３の傾きを示す線である。
【００２１】
プレス成形品１のプレス成形において、金属板（ブランク）は図２に示すように上面視で湾曲した形状に曲げられるため、成形下死点では、図４（ａ）（i）に示すように、湾曲内側フランジ部７ａではブランク端部の線長が伸びる伸びフランジ変形が生じて引張応力が発生し、湾曲外側フランジ部７ｂではブランク端部の線長が縮まる縮みフランジ変形が生じて圧縮応力が発生する。
【００２２】
次に、金型からプレス成形品１を取り外すと、プレス成形時に発生した残留応力を駆動力としてスプリングバックが発生する。このスプリングバックにおいて、湾曲内側フランジ部７ａは縮もうとし、湾曲外側フランジ部７ｂは伸びようとする。しかしながら、湾曲内側フランジ部７ａ及び湾曲外側フランジ部７ｂの面内での縮みや伸びといった変形は剛性が大きくて生じにくいため、図４（ｂ）に示すように面外変形となる長手方向端部側の捩れが生じる。そして、成形下死点での湾曲内側フランジ部７ａ及び湾曲外側フランジ部７ｂの残留応力（引張応力及び圧縮応力）は、絶対値が小さくなるか、場合によっては、図４（ｂ）（i）に示すように残留応力が反転した状態となり力のモーメントが釣り合う形状となる。
【００２３】
その後、スプリングバックした直後の湾曲内側フランジ部７ａにおける圧縮応力と湾曲外側フランジ部７ｂにおける引張応力は、図４（ｂ）（i）から図４（ｃ）（i）に示すように、時間経過とともに外部からの強制を受けないまま緩和して減少する。これにより、力のモーメントと釣り合う形状が変化するため、プレス成形品１の長手方向端部においてはさらに捩れが発生し、成形下死点形状からさらに乖離する。
【００２４】
このように、上面視で湾曲した形状のハット型断面形状のプレス成形品１においては、プレス成形してスプリングバックした後のさらなる時間の経過に伴って湾曲内側フランジ部７ａと湾曲外側フランジ部７ｂの残留応力が緩和することに起因して、長手方向端部側に捩れが発生し、成形下死点からさらに乖離した形状になるという知見が得られた。
【００２５】
そこで、発明者らは、上記の新たな知見に基づいて、例えば、図２に示すようなプレス成形品１についてスプリングバックした後の時間経過に伴う応力緩和による形状変化を予測する方法について検討をすすめた。その結果、前述したプレス成形シミュレーションの第２段階（スプリングバック解析）で得られるスプリングバックした直後のプレス成形品１の少なくとも湾曲内側フランジ部７ａ及び／又は湾曲外側フランジ部７ｂの残留応力を緩和させ、プレス成形品１の力のモーメントと釣り合う形状を求める第３段階の解析をさらに行うことで、前述したようなプレス成形品１の時間経過に伴う形状変化（長手方向端部の捩れ）を予測できるということを見い出した。
【００２６】
本発明は、このような検討及び知見に基づいてなされたものであり、以下に具体的な構成の一例を説明する。
【００２７】
＜プレス成形品の形状変化予測方法＞
本発明の実施の形態に係るプレス成形品の形状変化予測方法は、一例として図２に示すように、天板部３と天板部３から連続する縦壁部５と縦壁部５から連続するフランジ部７とを有してなるハット型断面形状であり、上面視で長手方向に沿って湾曲した形状を含むプレス成形品１について、金型から離型しスプリングバックした後の時間経過に伴う応力緩和による長手方向端部側が捩れる形状変化を予測するものであって、図１に示すように、スプリングバック直後の形状・残留応力取得工程Ｓ１と、残留応力緩和減少設定工程Ｓ３と、残留応力緩和形状解析工程Ｓ５と、を備えるものである。以下、上記の各工程について説明する。
【００２８】
≪スプリングバック直後の形状・残留応力取得工程≫
スプリングバック直後の形状・残留応力取得工程Ｓ１は、プレス成形品１のスプリングバック解析により、スプリングバックした直後のプレス成形品１の形状及び残留応力を取得する工程である。
【００２９】
スプリングバックした直後のプレス成形品１の形状及び残留応力を取得する具体的な処理の一例としては、実際のプレス成形品１のプレス成形に用いる金型をモデル化した金型モデルを用いて、金属板を成形下死点までプレス成形する過程のプレス成形解析を行い、成形下死点におけるプレス成形品１の形状及び残留応力を求める第１段階と、該求めた成形下死点におけるプレス成形品１を金型モデルから離型した後のプレス成形品１の力のモーメントの釣り合いが取れる形状及び残留応力を求めるスプリングバック解析を行う第２段階と、を有する有限要素法によるプレス成形シミュレーションが挙げられる。
【００３０】
≪残留応力緩和減少設定工程≫
残留応力緩和減少設定工程Ｓ３は、スプリングバック直後の形状・残留応力取得工程Ｓ１において取得したスプリングバックした直後のプレス成形品１の少なくとも湾曲内側フランジ部７ａ及び／又は湾曲外側フランジ部７ｂに対し、スプリングバックした直後の残留応力よりも緩和減少させた応力の値を設定する工程である。
【００３１】
残留応力緩和減少設定工程Ｓ３における残留応力とは、スプリングバックした直後のプレス成形品１に残留する引張応力及び圧縮応力のことをいう。
さらに、残留応力緩和減少設定工程Ｓ３において残留応力を緩和減少させた応力の値を設定するとは、スプリングバックした直後のプレス成形品１に残留する引張応力（正の値）及び圧縮応力（負の値）の絶対値を緩和減少させることをいう。
【００３２】
≪残留応力緩和形状解析工程≫
残留応力緩和形状解析工程Ｓ５は、残留応力緩和減少設定工程Ｓ３で緩和減少した応力の値を設定したプレス成形品１について、力のモーメントが釣り合う形状を求める解析を行う工程である。
【００３３】
残留応力緩和形状解析工程Ｓ５における解析には、スプリングバック直後の形状・残留応力取得工程Ｓ１におけるスプリングバック解析と同様の解析手法を適用することにより、残留応力を緩和減少させた後のプレス成形品１の形状及び残留応力を得ることができる。
【００３４】
このように、本実施の形態に係るプレス成形品の形状変化予測方法によれば、スプリングバック解析により取得した、スプリングバックした直後のプレス成形品１の少なくとも湾曲内側フランジ部７ａ及び／又は湾曲外側フランジ部７ｂに対し、スプリングバックした直後の残留応力よりも緩和減少した応力の値を設定し、緩和減少した応力の値を設定したプレス成形品１について力のモーメントと釣り合う形状を求める解析を行うことで、実際のプレス成形品１における時間経過による応力緩和と形状変化を模擬し、金型から離型してスプリングバックした後のプレス成形品１の時間経過に伴う長手方向端部側が捩れる形状変化を予測することができる。
【００３５】
なお、上記の説明において、残留応力緩和減少設定工程Ｓ３は、プレス成形品１における少なくとも湾曲内側フランジ部７ａ及び／又は湾曲外側フランジ部７ｂに対し、それら各部位の残留応力を緩和減少させた応力の値を設定するものであった。
【００３６】
もっとも、本発明は、プレス成形品１における湾曲内側フランジ部７ａや湾曲外側フランジ部７ｂ以外の他の部位に対しても残留応力を緩和減少させるものであってもよいし、プレス成形品１の全部に対して残留応力を緩和減少させた値を設定してもよい。
さらには、湾曲内側フランジ部７ａや湾曲外側フランジ部７ｂ等の部位ごとに残留応力を緩和減少させる割合や値を変えてもよい。
【００３７】
なお、上記の説明は、長手方向の全長にわたって上面視で湾曲した形状のプレス成形品を対象とするものであったが、本発明は、長手方向における一部の部位が上面視で長手方向に沿って湾曲した形状のプレス成形品であればよく、例えば、湾曲した湾曲部と、該湾曲部の湾曲の端から長手方向の外方の両側又は片側に直線状に延出する辺部とを含むプレス成形品を対象とすることができる。
【００３８】
また、本発明は、残留応力緩和減少設定工程において、スプリングバックした直後の残留応力よりも10%以上緩和減少させることにより、時間経過した後の形状変化を良好に予測できて好ましい。
【００３９】
本発明に係るプレス成形品の形状変化予測方法において、プレス成形に供するブランク（金属板）や、プレス成形品の形状、種類には特に制限はないが、プレス成形品の残留応力が高くなる金属板を用いてプレス成形した自動車部品に対してより効果がある。
【００４０】
具体的には、ブランクの板厚については、0.5mm以上4.0mm以下であることが好ましい。
また、ブランクの引張強度については、150MPa級以上2000MPa級以下であることが好ましく、440MPa級以上1470MPa級以下であることがより好ましい。
【００４１】
引張強度が150MPa級未満の金属板は、プレス成形品に利用されることが少ないため、本発明に係るプレス成形品の形状変化予測方法を用いる利点が少ない。引張強度150MPa級以上の金属板を用いた自動車の外板部品等の剛性が低いものについては、残留応力の変化による形状変化を受けやすいため、本発明を適用する利点が多くなるので本発明を好適に適用できる。
【００４２】
一方、引張強度が2000MPa級を超える金属板は延性が乏しいため、例えば、図２に示すようなハット型断面形状のプレス成形品１のプレス成形過程においてはパンチ肩Ｒ部９やダイ肩Ｒ部１１で割れが発生しやすく、プレス成形することができない場合がある。
【００４３】
さらに、プレス成形品の種類としては、ルーフサイドレールやフロントピラーアッパなどの上面視で湾曲したハット型断面形状の骨格部品を対象とすることが好ましいが、ハット型断面形状であって上面視で湾曲した形状を含み、プレス成形した後の時間経過により長手方向端部側の捩れが発生して寸法精度が低下する自動車部品に本発明を広く用いることができる。
【００４４】
なお、本発明で対象とするプレス成形品のプレス成形方法についても、曲げ成形、フォーム成形又はドロー成形等、特に問わない。
【実施例】
【００４５】
実施例では、まず、金属板の一例として、以下の表１に一例を示す機械的特性を持つ鋼板Ａを用い、図５に示す、天板部２３と天板部２３から連続する縦壁部２５と縦壁部２５から連続するフランジ部２７とを有してなるハット型断面形状であり、上面視で長手方向に沿って湾曲した自動車部品であるプレス成形品２１のプレス成形を行った。プレス成形品２１の成形下死点形状は、湾曲の曲率半径を170mm、プレス成形方向における縦壁部２５の縦壁高さを40mmとした。
【００４６】
【表１】
0006939962.tif 000002
【００４７】
そして、成形下死点までプレス成形した後に金型から離型してスプリングバックした直後と、スプリングバックして３日経過した後において、プレス成形品２１の形状を測定し、長手方向中央の天板部２３を基準とする長手方向端部の天板部２３の傾きを捩れ角として実測した。
【００４８】
次に、プレス成形品２１の時間経過による長手方向端部の捩れを予測する解析を行った。
解析では、まず、プレス成形に用いる金型をモデル化した金型モデルを用いて、鋼板Ａを成形下死点までプレス成形する過程のプレス成形解析を行い、成形下死点におけるプレス成形品２１の形状及び残留応力を求めた。
【００４９】
続いて、成形下死点におけるプレス成形品２１を金型モデルから離型した直後のプレス成形品２１の形状及び残留応力を求めるスプリングバック解析を行った。
【００５０】
さらに、スプリングバック解析により求めた、スプリングバックした直後のプレス成形品２１の湾曲内側フランジ部２７ａ及び／又は湾曲外側フランジ部２７ｂに対し、残留応力の絶対値を所定の割合で低下させた応力の値を設定した。
そして、残留応力を低下させたプレス成形品２１について力のモーメントが釣り合う形状を求める解析を行い、長手方向中央の天板部２３を基準とする長手方向端部の天板部２３の傾きである捩れ角を求めた。
【００５１】
実施例では、スプリングバック解析により取得したプレス成形品２１の湾曲内側フランジ部２７ａのみ、又は、湾曲内側フランジ部２７ａ及び湾曲外側フランジ部２７ｂの双方に対し、スプリングバックした直後の残留応力を所定の割合（応力緩和減少率）で低下した応力の値を設定したものを発明例１〜発明例３とした。
【００５２】
また、比較対象として、発明例１〜発明例３と同様にプレス成形品２１のプレス成形解析及びスプリングバック解析を行ったものの、残留応力を緩和減少した応力の値を設定して力のモーメントが釣り合う形状を求める解析を行わなかったものを比較例１とした。
【００５３】
表２に、発明例１〜発明例３及び比較例１における応力緩和減少率と、実験値からの天板部２３の長手方向端部における捩れ角の乖離量の結果をまとめて示す。
長手方向中央の天板部２３を基準とする長手方向端部の天板部２３の傾きである捩れ角の実測値は6.7°であった。
【００５４】
【表２】
0006939962.tif 000003
【００５５】
表２において、予測値は、長手方向中央の天板部２３を基準とする長手方向端部の天板部２３の傾きである捩れ角を予測した値である。また、実測値と予測値との差分及び実測値に対する予測値の誤差を算出し、合わせて記載した。
【００５６】
比較例１においては、捩れ角の予測値は5.8°であり、実測値と予測値との差分は0.9°であり、予測値の誤差は13.4%であった。
【００５７】
発明例１は、湾曲外側フランジ部７ｂのみに対して10%低下させた応力の値を設定したものであり、予測値は6.0°と増加し、実測値と予測値との差分は0.7°、予測値の誤差は10.4%となり、比較例１よりも実測値に近づく結果となった。
【００５８】
発明例２は、湾曲外側フランジ部７ｂと湾曲内側フランジ部７ａの双方に対して10%低下させた応力の値を設定したものであり、予測値は6.4°に増加し、実測値と予測値との差分は0.3°、予測値の誤差は4.5%となり、比較例１及び発明例１よりも実測値に近づく結果となり、良好であった。
【００５９】
発明例３は、湾曲外側フランジ部７ｂと湾曲内側フランジ部７ａの双方に対して20%低下させた応力の値を設定したものであり、予測値は7.0°に増加し、実測値と予測値との差分は-0.3°、予測値の誤差は-4.5%となり、いずれも負の値であるが、絶対値で比較すると比較例１及び発明例１よりも改善し、発明例３と同じく良好であった。
【符号の説明】
【００６０】
１  プレス成形品
３  天板部
５  縦壁部
７  フランジ部
７ａ  湾曲内側フランジ部
７ｂ  湾曲外側フランジ部
９  パンチ肩Ｒ部
１１  ダイ肩Ｒ部
２１  プレス成形品（実施例）
２３  天板部
２５  縦壁部
２７  フランジ部
２７ａ  湾曲内側フランジ部
２７ｂ  湾曲外側フランジ部
【要約】
【課題】上面視で湾曲したハット型断面形状のプレス成形品の時間経過による形状変化を予測する。
【解決手段】本発明に係るプレス成形品の形状変化予測方法は、天板部と縦壁部とフランジ部とを有してなるハット型断面形状であり、上面視で長手方向に沿って湾曲した形状を含むプレス成形品について、金型から離型してスプリングバックした後の時間経過に伴う応力緩和による長手方向端部側が捩れる形状変化を予測するものであって、スプリングバックした直後のプレス成形品の形状及び残留応力を取得する工程（Ｓ１）と、スプリングバックした直後のプレス成形品の少なくとも湾曲内側フランジ部及び／又は湾曲外側フランジ部に対し、スプリングバック直後の残留応力よりも緩和減少した応力の値を設定する工程（Ｓ３）と、緩和減少した応力の値を設定したプレス成形品について力のモーメントが釣り合う形状を求める工程（Ｓ５）と、を含むものである。
【選択図】  図１【図１】
0006939962.tif 000004
【図２】
0006939962.tif 000005
【図３】
0006939962.tif 000006
【図４】
0006939962.tif 000007
【図５】
0006939962.tif 000008